이 들 요구 에 대하 여 , 예 를 들 면 , 특허 문헌 1 에 는 , 질량 ％ 로 , C : 0 . 15 ∼ 0 . 25 ％, Si : 1 . 2 ∼ 2 . 2 ％, Mn : 1 . 8 ∼ 3 . 0 ％, P : 0 . 08 ％ 이하 , S : 0 . 005 ％ 이하 , Al : 0 . 01 ∼ 0 . 08 ％, N : 0 . 007 ％ 이하 , Ti : 0 . 005 ∼ 0 . 050 ％, B : 0 . 0003 ∼ 0 . 0050 ％ 를 함유 하 고 , 잔부 가 Fe 및 불가피 적 불순물 로 이루어지 는 강 조성 을 갖 고 , 페라이트 의 체적 분 율 이 20 ∼ 50 ％, 잔류 오스테나이트 의 체적 분 율 이 7 ∼ 20 ％, 마르텐 사이트 의 체적 분 율 이 1 ∼ 8 ％ 로서 , 잔부 에 베이 나이트 와 템퍼링 마르텐 사이트 를 포함 하 는 복합 조직 을 갖 고 , 딩 해 복합 조직 에 있 어서 , 페라이트 의 평균 결정 입경 이 5 ㎛ 이하 , 잔류 오스테나이트 의 평균 결정 입경 이 0 . 3 ∼ 2 . 0 ㎛ 이 고 또 한 애 스펙 트 비 가 4 이상 , 마르텐 사이트 의 평균 결정 입경 이 2 ㎛ 이하 , 베이 나이트 와 템퍼링 마르텐 사이트 를 합한 금속 상 의 평균 결정 입경 이 7 ㎛ 이하 이 고 , 페라이트 이외 의 금속 조직 의 체적 분 율 ( V 1 ) 과 템퍼링 마르텐 사이트 의 체적 분 율 ( V 2 ) 이 하 기 ( 1 ) 식 을 만족 하 고 , 잔류 오스테나이트 중 의 평균 C 농도 가 0 . 65 질량 ％ 이상 인 고항 복비 고강 도 냉연 강판 이 개시 되 어 있 다 .